(57)【要約】【課題】吸水による引張強度変化が低減された多孔質樹脂成形体を提供すること。【解決手段】セルロースアシレート（Ａ）を含み、空隙率が２％以上３０％以下である多孔質樹脂成形体。【選択図】なし【特許請求の範囲】
【請求項１】
セルロースアシレート（Ａ）を含み、
空隙率が２％以上３０％以下である多孔質樹脂成形体。
【請求項２】
細孔径の分布曲線において、一つの極大ピークを有し、かつ前記一つの極大ピークの頂点が細孔径１０ｎｍ以上３０００ｎｍ以下の範囲に存在する請求項１に記載の多孔質樹脂成形体。
【請求項３】
ポリエステル樹脂（Ｂ）と、
分子量２５０以上２０００以下のエステル化合物（Ｃ）と、
を含む請求項１又は請求項２に記載の多孔質樹脂成形体。
【請求項４】
コア層と前記コア層の表面上に（メタ）アクリル酸アルキルエステルの重合体を含むシェル層とを有するコアシェル構造の重合体、及び、α−オレフィンに由来する構成単位を６０質量％以上含むオレフィン重合体から選択される少なくとも１種の重合体（Ｄ）を含む請求項３に記載の多孔質樹脂成形体。
【請求項５】
（メタ）アクリル酸アルキルエステルに由来する構成単位を５０質量％以上含むポリ（メタ）アクリレート化合物（Ｅ）を含む請求項３又は請求項４に記載の多孔質樹脂成形体。
【請求項６】
前記セルロースアシレート（Ａ）が、セルロースアセテートプロピオネート（ＣＡＰ）、及びセルロースアセテートブチレート（ＣＡＢ）から選択される少なくとも１種である請求項３〜請求項５のいずれか１項に記載の多孔質樹脂成形体。
【請求項７】
前記ポリエステル樹脂（Ｂ）が、ポリヒドロキシアルカノエートである請求項３〜請求項６のいずれか１項に記載の多孔質樹脂成形体。
【請求項８】
前記ポリエステル樹脂（Ｂ）が、ポリ乳酸である請求項７に記載の多孔質樹脂成形体。
【請求項９】
前記エステル化合物（Ｃ）が、脂肪酸エステル化合物である請求項３〜請求項８のいずれか１項に記載の多孔質樹脂成形体。
【請求項１０】
前記エステル化合物（Ｃ）が、アジピン酸エステル含有化合物である請求項９に記載の多孔質樹脂成形体。
【請求項１１】
前記セルロースアシレート（Ａ）に対する前記ポリエステル樹脂（Ｂ）の質量比（Ｂ／Ａ）が、０．０５以上０．５以下である請求項３〜請求項１０のいずれか１項に記載の多孔質樹脂成形体。
【請求項１２】
前記セルロースアシレート（Ａ）に対する前記エステル化合物（Ｃ）の質量比（Ｃ／Ａ）が、０．０２以上０．１５以下である請求項３〜請求項１１のいずれか１項に記載の多孔質樹脂成形体。
【請求項１３】
射出成形体である請求項１〜請求項１２のいずれか１項に記載の多孔質樹脂成形体。
【請求項１４】
セルロースアシレート（Ａ）を含む樹脂材料と、
発泡剤（Ｆ）と、
を有する多孔質樹脂成形体成形用成形セット。
【請求項１５】
前記発泡剤（Ｆ）が、化学発泡剤である請求項１４に記載の多孔質樹脂成形体成形用成形セット。
【発明の詳細な説明】
【技術分野】
【０００１】
本発明は、多孔質樹脂成形体、及び多孔質樹脂成形体成形用成形セットに関する。
【背景技術】
【０００２】
従来、樹脂組成物としては種々のものが提供され、各種用途に使用されている。樹脂組成物は、特に、家電製品や自動車の各種部品、筐体等に使用されている。また、事務機器、電子電気機器の筐体などの部品にも熱可塑性樹脂が使用されている。
近年では、植物由来の樹脂が利用されており、従来から知られている植物由来の樹脂の一つにセルロースアシレートがある。
【０００３】
例えば、特許文献１には、「セルロースエステル樹脂と、アジピン酸エステルを含む化合物と、ポリヒドロキシアルカノエート樹脂と、を含有する樹脂組成物。
」が開示されている。
【先行技術文献】
【特許文献】
【０００４】
【特許文献１】特開２０１６−０６９４２３号公報
【発明の概要】
【発明が解決しようとする課題】
【０００５】
ところで、セルロースアシレート（Ａ）を含む樹脂組成物により成形された樹脂成形体は、吸水による引張強度変化が生じる傾向がある。
【０００６】
そこで、本発明の課題は、セルロースアシレート（Ａ）を含む非多孔質の樹脂成形体に比べ、吸水による引張強度変化が低減された多孔質樹脂成形体を提供することである。
【課題を解決するための手段】
【０００７】
上記課題は、以下の手段により解決される。
【０００８】
＜１＞
セルロースアシレート（Ａ）を含み、
空隙率が２％以上３０％以下である多孔質樹脂成形体。
＜２＞
細孔径の分布曲線において、一つの極大ピークを有し、かつ前記一つの極大ピークの頂点が細孔径１０ｎｍ以上３０００ｎｍ以下の範囲に存在する＜１＞に記載の多孔質樹脂成形体。
＜３＞
ポリエステル樹脂（Ｂ）と、
分子量２５０以上２０００以下のエステル化合物（Ｃ）と、
を含む＜１＞又は＜２＞に記載の多孔質樹脂成形体。
＜４＞
コア層と前記コア層の表面上に（メタ）アクリル酸アルキルエステルの重合体を含むシェル層とを有するコアシェル構造の重合体、及び、α−オレフィンに由来する構成単位を６０質量％以上含むオレフィン重合体から選択される少なくとも１種の重合体（Ｄ）を含む＜３＞に記載の多孔質樹脂成形体。
＜５＞
（メタ）アクリル酸アルキルエステルに由来する構成単位を５０質量％以上含むポリ（メタ）アクリレート化合物（Ｅ）を含む＜３＞又は＜４＞に記載の多孔質樹脂成形体。
＜６＞
前記セルロースアシレート（Ａ）が、セルロースアセテートプロピオネート（ＣＡＰ）、及びセルロースアセテートブチレート（ＣＡＢ）から選択される少なくとも１種である＜３＞〜＜５＞のいずれか１項に記載の多孔質樹脂成形体。
＜７＞
前記ポリエステル樹脂（Ｂ）が、ポリヒドロキシアルカノエートである＜３＞〜＜６＞のいずれか１項に記載の多孔質樹脂成形体。
＜８＞
前記ポリエステル樹脂（Ｂ）が、ポリ乳酸である＜７＞に記載の多孔質樹脂成形体。
＜９＞
前記エステル化合物（Ｃ）が、脂肪酸エステル化合物である＜３＞〜＜８＞のいずれか１項に記載の多孔質樹脂成形体。
＜１０＞
前記エステル化合物（Ｃ）が、アジピン酸エステル含有化合物である＜９＞に記載の多孔質樹脂成形体。
＜１１＞
前記セルロースアシレート（Ａ）に対する前記ポリエステル樹脂（Ｂ）の質量比（Ｂ／Ａ）が、０．０５以上０．５以下である＜３＞〜＜１０＞のいずれか１項に記載の多孔質樹脂成形体。
＜１２＞
前記セルロースアシレート（Ａ）に対する前記エステル化合物（Ｃ）の質量比（Ｃ／Ａ）が、０．０２以上０．１５以下である＜３＞〜＜１１＞のいずれか１項に記載の多孔質樹脂成形体。
＜１３＞
射出成形体である＜１＞〜＜１２＞のいずれか１項に記載の多孔質樹脂成形体。
＜１４＞
セルロースアシレート（Ａ）を含む樹脂材料と、
発泡剤（Ｆ）と、
を有する多孔質樹脂成形体成形用成形セット。
＜１５＞
前記発泡剤（Ｆ）が、化学発泡剤である＜１４＞に記載の多孔質樹脂成形体成形用成形セット。
【発明の効果】
【０００９】
＜１＞、＜２＞、＜３＞、＜４＞又は＜５＞に係る発明によれば、セルロースアシレート（Ａ）を含む非多孔質の樹脂成形体に比べ、吸水による引張強度変化が低減された多孔質樹脂成形体が提供される。
＜６＞に係る発明によれば、セルロースアセテート（Ａ）がセルロースジアセテート（ＤＡＣ）である場合に比べ、吸水による引張強度変化が低減された多孔質樹脂成形体が提供される。
＜７＞に係る発明によれば、ポリエステル樹脂（Ｂ）がポリエチレンテレフタレートである場合に比べ、吸水による引張強度変化が低減された多孔質樹脂成形体が提供される。
＜８＞に係る発明によれば、ポリエステル樹脂（Ｂ）がポリヒドロキシブチレートヘキサノエートである場合に比べ、吸水による引張強度変化が低減された多孔質樹脂成形体が提供される。
＜９＞に係る発明によれば、セルロースアシレート（Ａ）を含む非多孔質の樹脂成形体に比べ、エステル化合物（Ｃ）として、脂肪酸エステル化合物を含み、かつ、吸水による引張強度変化が低減された多孔質樹脂成形体が提供される。
＜１０＞に係る発明によれば、エステル化合物（Ｄ）がクエン酸エステル化合物である場合に比べ、吸水による引張強度変化が低減された多孔質樹脂成形体が提供される。
＜１１＞に係る発明によれば、セルロースアシレート（Ａ）に対するポリエステル樹脂（Ｂ）の質量比（Ｂ／Ａ）が、０．０５未満又は０．５超えである場合に比べ、吸水による引張強度変化が低減された多孔質樹脂成形体が提供される。
＜１２＞に係る発明によれば、セルロースアシレート（Ａ）に対するエステル化合物（Ｃ）の質量比（Ｃ／Ａ）が、０．０２未満又は０．１５超えである場合に比べ、吸水による引張強度変化が低減された多孔質樹脂成形体が提供される。
＜１３＞セルロースアシレート（Ａ）を含む非多孔質の樹脂成形体に比べ、多孔質樹脂成形体として、吸水による引張強度変化が低減された射出成形体が提供される。
成形したときでも、多孔質樹脂成形体として、褐色着色を抑えた多孔質射出成形体が提供される。
＜１４＞又は＜１５＞に係る発明によれば、発泡剤を使用せず、セルロースアシレート（Ａ）を含む樹脂材料で樹脂成形体を得る材料に比べ、吸水による引張強度変化が低減された多孔質樹脂成形体が得られる多孔質樹脂成形体成形用成形セットが提供される。
【発明を実施するための形態】
【００１０】
以下、本発明の一例である実施形態について説明する。
なお、本明細書において、対象物中の各成分の量は、対象物中に各成分に該当する物質が複数種存在する場合、特に断らない限り、対象物中に存在する当該複数種の物質の合計の含有率又は含有量を意味する。
また、「Ａの重合体」との表記は、Ａのみの単独重合体に加え、ＡとＡ以外の単量体との共重合体も包含する表現である。同様に、「ＡとＢとの共重合体」との表記は、Ａ及びＢのみの共重合体（以下、便宜上「単独共重合体」とも称する）に加え、ＡとＢとＡ及びＢ以外の単量体との共重合体も包含する表現である。
また、セルロースアシレート（Ａ）、ポリエステル樹脂（Ｂ）、エステル化合物（Ｃ）、重合体（Ｄ）、ポリ（メタ）アクリレート化合物（Ｅ）および発泡剤（Ｆ）を、各々、成分（Ａ）、成分（Ｂ）、成分（Ｃ）、成分（Ｄ）、成分（Ｅ）及び成分（Ｆ）とも称する。
【００１１】
＜樹脂成形体＞
本実施形態に係る多孔質樹脂成形体（以下、単に「樹脂成形体」とも称する）は、セルロースアシレート（Ａ）を含み、空隙率が２％以上３０％以下である多孔質樹脂成形体
である。
【００１２】
ここで、従来、セルロースアシレート（Ａ）（具体的には、水酸基の一部がアシル基で置換されたセルロースアシレート）は、非可食資源からなり、化学重合を必要としない一次誘導体であるため、環境に優しい樹脂材料である。また、強固な水素結合性から、樹脂材料としては高い弾性率を有する。さらに、脂環族構造であることから透明性が高いという特長がある。
【００１３】
一方、セルロースアシレート（Ａ）を含む樹脂組成物により成形された樹脂成形体は、吸水による引張強度変化が生じる傾向がある。これは、セルロースアシレート（Ａ）の水酸基による吸水が主な原因と考えられる。
【００１４】
そこで、本実施形態に係る樹脂成形体は、セルロースアシレート（Ａ）を含ませ、かつ空隙率が２％以上３０％以下である多孔質樹脂成形体とする。それにより、吸水による引張強度変化が低減される。その理由は、次の通り推測される。
【００１５】
セルロースアシレート（Ａ）を含む樹脂成形体の内部では、吸水によりセルロースアシレート（Ａ）の分子間力が弱まり、引張強度は低下する。一方、セルロースアシレート（Ａ）の固化速度は速いため、成形した時に樹脂成形体の表面のみ配向性が極めて高く、分子間の充填性（パッキング）が強くなる、それにより、樹脂成形体の表面の表層は、セルロースアシレート（Ａ）の吸水による分子間力低下の影響を受けなくなる。
このセルロースアシレート（Ａ）を含む樹脂成形体の性質を利用し、樹脂成形体の空隙率を２％以上３０％以下で多孔質化し、比表面積を増加させると、樹脂成形体の表面以外に、内部存在する細孔壁面の表層も、セルロースアシレート（Ａ）の吸水による分子間力低下の影響を受けなくなる。
そのため、多孔質樹脂成形体は、全体として、セルロースアシレート（Ａ）の吸水による分子間力低下の影響を受けなくなる。
【００１６】
以上から、本実施形態に係る樹脂成形体は、吸水による引張強度変化が低減されると推測される。
【００１７】
特に、本実施形態に係る樹脂成形体は、吸水による引張強度変化低減の観点から、ポリエステル樹脂（Ｂ）と、分子量２５０以上２０００以下のエステル化合物（Ｃ）と、を含むことが好ましい。成分（Ｂ）および成分（Ｃ）を含むと、樹脂成形体を成形するための樹脂組成物の熱溶融粘度が調整され、細孔壁面での表面固化がより加速されることから、吸水による引張強度変化が低減され易くなる。
さらに、本実施形態に係る樹脂成形体は、吸水による引張強度変化低減の観点から、成分（Ｂ）および成分（Ｂ）に加え、重合体（Ｄ）、ポリ（メタ）アクリレート化合物（Ｅ）等、その他成分を含んでもよい。
【００１８】
以下、本実施形態に係るに係る樹脂成形体を詳細に説明する。
【００１９】
本実施形態に係る樹脂成形体は、空隙率が２％以上３０％以下である。
空隙率が２％未満にすると、樹脂成形体の比表面積増加が十分となり、吸水による引張強度低下の低減が実現される。一方、空隙率を３０％以下にすると、吸水による引張強度低下の低減が実現されると共に、空隙率の過度な増加による構成成分（成分（Ａ）等の構成成分）の比率低減による非吸水時の引張強度の低下が抑制される。
吸水による引張強度変化低減の観点から、空隙率は、３％以上２５％以下が好ましく、５％以上２０％以下がより好ましい。
【００２０】
空隙率は、次の方法により測定される値である。
Ｄ２試験片（６０×６０ｍｍ×厚み２ｍｍ）を用い、飽水重量Ｗａと乾燥重量Ｗｄ、更には水中重量Ｗｗを測定し、Ｐ＝（Ｗａ−Ｗｄ）／（Ｗａ−Ｗｗ）として空隙率Ｐを求めるアルキメデス法により測定した。
【００２１】
本実施形態に係る樹脂成形体の細孔径の分布曲線を測定したとき、細孔径の分布曲線において、一つの極大ピークを有し、かつ、この一つの極大ピークの頂点が細孔径１０ｎｍ以上３０００ｎｍ以下（好ましくは３０ｎｍ以上２０００ｎｍ以下、より好ましくは５０ｎｍ以１０００ｎｍ以下）の範囲に存在することがよい。
一つの極大ピークの頂点を細孔径５０ｎｍ以上３００００ｎｍ以下に存在させることで、樹脂成形体中の細孔が微細にかつ均一に近い状態となる。そのため、吸水による引張強度変化がより低減される易くなる。
【００２２】
細孔径の分布曲線は、次の方法により得る。
Ｄ２試験片をダイアモンドカッターを用いて、厚み約２００ｎｍにスライスしたものを検体とし、透過型電子顕微鏡（ＴＥＭ）で検体を観察し、画像解析を行う（オリンパス社製、ｉＴＥＭ）ことで細孔径分布曲線を得る。
【００２３】
次に、本実施形態に係るに係る樹脂成形体の成分を詳細に説明する。
【００２４】
［セルロースアシレート（Ａ）：成分（Ａ）］
セルロースアシレート（Ａ）は、例えば、セルロースにおける水酸基の少なくも一部がアシル基により置換（アシル化）されたセルロース誘導体の樹脂である。具体的には、セルロースアシレート（Ａ）は、例えば、一般式（ＣＥ）で表されるセルロース誘導体である。
【００２５】
【化１】
2019151798.tif 000002
【００２６】
一般式（ＣＥ）中、ＲＣＥ１、ＲＣＥ２、及びＲＣＥ３は、それぞれ独立に、水素原子、又はアシル基を表す。ｎは２以上の整数を表す。ただし、ｎ個のＲＣＥ１、ｎ個のＲＣＥ２、及びｎ個のＲＣＥ３のうちの少なくとも一部はアシル基を表す。
なお、ＲＣＥ１、ＲＣＥ２、及びＲＣＥ３で表されるアシル基は、炭素数１以上６以下のアシル基が好ましい。
【００２７】
一般式（ＣＥ）中、ｎの範囲は特に制限されないが、２００以上１０００以下が好ましく、５００以上１０００以下がより好ましい。
【００２８】
一般式（ＣＥ）中、ＲＣＥ１、ＲＣＥ２、及びＲＣＥ３がそれぞれ独立にアシル基を表すとは、一般式（ＣＥ）で表されるセルロース誘導体の水酸基の少なくとも一部がアシル化されていることを示している。
つまり、一般式（ＣＥ）で表されるセルロース誘導体の分子中にｎ個あるＲＣＥ１は、全て同一でも一部同一でも互いに異なっていてもよい。同様に、ｎ個あるＲＣＥ２、及びｎ個あるＲＣＥ３も、各々、全て同一でも一部同一でも互いに異なっていてもよい。
【００２９】
ここで、セルロースアシレート（Ａ）は、アシル基として、炭素数１以上６以下のアシル基を有することが好ましい。炭素数７以上のアシル基を有する場合に比べ、透明性の低下を抑制しつつ、耐衝撃性に優れた樹脂成形体が得られ易くなる。
【００３０】
アシル基は「−ＣＯ−ＲＡＣ」の構造で表され、ＲＡＣは、水素原子、又は炭化水素基（より好ましくは炭素数１以上５以下の炭化水素基）を表す。
ＲＡＣで表される炭化水素基は、直鎖状、分岐状、及び環状のいずれであってもよいが、直鎖状であることがより好ましい。
ＲＡＣで表される炭化水素基は、飽和炭化水素基でも不飽和炭化水素基でもよいが、飽和炭化水素基であることがより好ましい。
ＲＡＣで表される炭化水素基は、炭素及び水素以外の他の原子（例えば酸素、窒素等）を有していてもよいが、炭素及び水素のみからなる炭化水素基であることがより好ましい。
【００３１】
アシル基としては、ホルミル基、アセチル基、プロピオニル基、ブチリル基（ブタノイル基）、プロペノイル基、ヘキサノイル基等が挙げられる。
これらの中でもアシル基としては、樹脂組成物の成形性向上と共に、吸水による引張強度変化低減の観点から、炭素数２以上４以下のアシル基がより好ましく、炭素数２以上３以下のアシル基がさらに好ましい。
【００３２】
セルロースアシレート（Ａ）としては、セルロースアセテート（セルロースモノアセテート、セルロースジアセテート（ＤＡＣ）、セルローストリアセテート）、セルロースアセテートプロピオネート（ＣＡＰ）、セルロースアセテートブチレート（ＣＡＢ）等が挙げられる。
セルロースアシレート（Ａ）は、１種単独で使用してもよいし、２種以上併用してもよい。
【００３３】
これらの中でも、セルロースアシレート（Ａ）としては、吸水による引張強度変化低減の観点から、セルロースアセテートプロピオネート（ＣＡＰ）、セルロースアセテートブチレート（ＣＡＢ）が好ましく、セルロースアセテートプロピオネート（ＣＡＰ）がより好ましい。
【００３４】
セルロースアシレート（Ａ）の重量平均重合度は、樹脂組成物の成形性向上と共に、吸水による引張強度変化低減の観点から、から、２００以上１０００以下が好ましく、５００以上１０００以下がより好ましい。
【００３５】
ここで、重量平均重合度は、以下の手順で重量平均分子量（Ｍｗ）から求める。
まず、セルロースアシレート（Ａ）の重量平均分子量（Ｍｗ）を、テトラヒドロフランを用い、ゲルパーミエーションクロマトグラフィ装置（ＧＰＣ装置：東ソー社製、ＨＬＣ−８３２０ＧＰＣ、カラム：ＴＳＫｇｅｌα−Ｍ）にてポリスチレン換算で測定する。
次いで、セルロースアシレート（Ａ）の構成単位分子量で割ることで、セルロースアシレート（Ａ）の重合度を求める。なお、例えば、セルロースアシレートの置換基がアセチル基の場合、構成単位分子量は、置換度が２．４のとき２６３、置換度が２．９のとき２８４となる
【００３６】
セルロースアシレート（Ａ）の置換度は、樹脂組成物の成形性向上と共に、吸水による引張強度変化低減の観点から、２．１以上２．８以下が好ましく、置換度２．２以上２．８以下がより好ましく、２．３以上２．７５以下がさらに好ましく、２．３５以上２．７５以下が特に好ましい。
【００３７】
なお、セルロースアセテートプロピオネート（ＣＡＰ）において、樹脂組成物の成形性向上と共に、吸水による引張強度変化低減の観点から、アセチル基とプロピオニル基との置換度の比（アセチル基／プロピオニル基）は、５／１以上１／２０以下が好ましく、３／１以上１／１５以下がより好ましい。
セルロースアセテートブチレート（ＣＡＢ）において、樹脂組成物の成形性向上と共に、吸水による引張強度変化低減の観点から、アセチル基とブチリル基との置換度の比（アセチル基／ブチリル基）は、５／１以上１／２０以下が好ましく、４／１以上１／１５以下がより好ましい。
【００３８】
ここで、置換度とは、セルロースが有する水酸基がアシル基により置換されている程度を示す指標である。つまり、置換度は、セルロースアシレート（Ａ）のアシル化の程度を示す指標となる。具体的には、置換度は、セルロースアシレートのＤ−グルコピラノース単位に３個ある水酸基がアシル基で置換された置換個数の分子内平均を意味する。
そして、置換度は、Ｈ１−ＮＭＲ（ＪＭＮ−ＥＣＡ／ＪＥＯＬ  ＲＥＳＯＮＡＮＣＥ社製）にて、セルロース由来水素とアシル基由来ピークとの積分比から測定する。
【００３９】
［ポリエステル樹脂（Ｂ）：成分（Ｂ）］
ポリエステル樹脂（Ｂ）は、例えば、ヒドロキシアルカノエート（ヒドロキシアルカン酸）の重合体、多価カルボン酸と多価アルコールとの重縮合体、環状ラクタムの開環重縮合体等である。
ポリエステル樹脂（Ｂ）としては、脂肪族ポリエステル樹脂がよい。脂肪族ポリエステルとしては、ポリヒドロキシアルカノエート（ヒドロキシアルカノエートの重合体）、脂肪族ジオールと脂肪族カルボン酸との重縮合体等が挙げられる。
これらの中でも、吸水による引張強度変化低減の観点から、ポリエステル樹脂（Ｂ）としては、ポリヒドロキシアルカノエートが好ましい。
【００４０】
ポリヒドロキシアルカノエートとしては、例えば、一般式（ＰＨＡ）で表される構造単位を有する化合物が挙げられる。
なお、一般式（ＰＨＡ）で表される構造単位を有する化合物おいて、高分子鎖の末端（主鎖の末端）は、両端ともがカルボキシル基であってもよいし、片末端のみがカルボキシル基でもう一方の末端が他の基（例えば水酸基）であってもよい。
【００４１】
【化２】
2019151798.tif 000003
【００４２】
一般式（ＰＨＡ）中、ＲＰＨＡ１は、炭素数１以上１０以下のアルキレン基を表す。ｎは、２以上の整数を表す。
【００４３】
一般式（ＰＨＡ）中、ＲＰＨＡ１が表すアルキレン基としては、炭素数３以上６以下のアルキレン基が好ましい。ＲＰＨＡ１が表すアルキレン基は、直鎖状、分岐状のいずれであってもよいが、分岐状が好ましい。
【００４４】
ここで、一般式（ＰＨＡ）中、ＲＰＨＡ１がアルキレン基を表すとは、１）ＲＰＨＡ１が同じアルキレン基を表す［Ｏ−ＲＰＨＡ１−Ｃ（＝Ｏ）−］構造を有すること、２）ＲＰＨＡ１が異なるアルキレン基（ＲＰＨＡ１が炭素数又は分岐が異なるアルキレン基）を表す複数の［Ｏ−ＲＰＨＡ１−Ｃ（＝Ｏ）−］構造（即ち、［Ｏ−ＲＰＨＡ１Ａ−Ｃ（＝Ｏ）−］［Ｏ−ＲＰＨＡ１Ｂ−Ｃ（＝Ｏ）−］構造）を有することを示している。
つまり、ポリヒドロキシアルカノエートは、１種のヒドロキシアルカノエート（ヒドロキシアルカン酸）の単独重合体であってもよいし、２種以上のヒドロキシアルカノエート（ヒドロキシアルカン酸）の共重合体であってもよい。
【００４５】
一般式（ＰＨＡ）中、ｎの上限は特に限定されないが、例えば、２００００以下が挙げられる。ｎの範囲は、５００以上１００００以下が好ましく、１０００以上８０００以下がより好ましい。
【００４６】
ポリヒドロキシアルカノエートとしては、ヒドロキシアルカン酸（乳酸、２−ヒドロキシ酪酸、３−ヒドロキシ酪酸、４−ヒドロキシ酪酸、２−ヒドロキシ−３−メチル酪酸、２−ヒドロキシ−３，３−ジメチル酪酸、３−ヒドロキシ吉草酸、４−ヒドロキシ吉草酸、５−ヒドロキシ吉草酸、３−ヒドロキシヘキサン酸、２−ヒドロキシヘキサン酸、２−ヒドロキシイソヘキサン酸、６−ヒドロキシヘキサン酸、３−ヒドロキシプロピオン酸、３−ヒドロキシ−２，２−ジメチルプロピオン酸、３−ヒドロキシヘキサン酸、２−ヒドロキシ−ｎ−オクタン酸等）の単独重合体、又はこれら２種以上のヒドロキシアルカン酸の共重合体が挙げられる。
【００４７】
これらの中でも、ポリヒドロキシアルカノエートは、得られる樹脂成形体の透明性の低下抑制及び耐衝撃性向上の観点から、炭素数２以上４以下の分岐状のヒドロキシアルカン酸の単独重合体、炭素数２以上４以下の分岐状のヒドロキシアルカン酸と炭素数５以上７以上の分岐状のヒドロキシアルカン酸との単独共重合体が好ましく、炭素数３の分岐状のヒドロキシアルカン酸の単独重合体（つまりポリ乳酸）、３−ヒドロキシ酪酸と３−ヒドロキシヘキサン酸との単独共重合体（つまりポリヒドロキシブチレートヘキサノエート）がより好ましく、炭素数３の分岐状のヒドロキシアルカン酸の単独重合体（つまりポリ乳酸）がさらに好ましい。
なお、ヒドロキシアルカン酸の炭素数はカルボキシル基の炭素も含む数である。
【００４８】
ポリ乳酸は、乳酸がエステル結合によって重合した高分子化合物である。
【００４９】
ポリ乳酸としては、Ｌ−乳酸のホモポリマー、Ｄ−乳酸のホモポリマー、Ｌ−乳酸及びＤ−乳酸の少なくとも一方の重合体を含むブロックコポリマー、及び、Ｌ−乳酸及びＤ−乳酸の少なくとも一方の重合体を含むグラフトコポリマーが挙げられる。
【００５０】
上記「Ｌ−乳酸又はＤ−乳酸と共重合可能な化合物」としては、グリコール酸、ジメチルグリコール酸、３−ヒドロキシ酪酸、４−ヒドロキシ酪酸、２−ヒドロキシプロパン酸、３−ヒドロキシプロパン酸、２−ヒドロキシ吉草酸、３−ヒドロキシ吉草酸、４−ヒドロキシ吉草酸、シュウ酸、マロン酸、コハク酸、グルタル酸、アジピン酸、ピメリン酸、アゼライン酸、セバシン酸、ウンデカン二酸、ドデカン二酸、テレフタル酸等の多価カルボン酸及びこれらの無水物；エチレングリコール、ジエチレングリコール、トリエチレングリコール、１，２−プロパンジオール、１，３−プロパンジオール、１，３−ブタンジオール、１，４−ブタンジオール、２，３−ブタンジオール、１，５−ペンタンジオール、１，６−ヘキサンジオール、１，９−ノナンジオール、３−メチル−１，５−ペンタンジオール、ネオペンチルグリコール、テトラメチレングリコール、１，４−ヘキサンジメタノール等の多価アルコール；セルロース等の多糖類；α−アミノ酸等のアミノカルボン酸；５−ヒドロキシ吉草酸、２−ヒドロキシカプロン酸、３−ヒドロキシカプロン酸、４−ヒドロキシカプロン酸、５−ヒドロキシカプロン酸、６−ヒドロキシカプロン酸、６−ヒドロキシメチルカプロン酸、マンデル酸等のヒドロキシカルボン酸；グリコリド、β−メチル−δ−バレロラクトン、γ−バレロラクトン、ε−カプロラクトン等の環状エステル；等が挙げられる。
【００５１】
ポリ乳酸は、ラクチドを経由するラクチド法；溶媒中で乳酸を減圧下加熱し、水を取り除きながら重合させる直接重合法；などによって製造できることが知られている。
【００５２】
ポリヒドロキシブチレートヘキサノエートにおいて、吸水による引張強度変化低減の観点から、３−ヒドロキシ酪酸（３−ヒドロキシブチレート）と３−ヒドロキシヘキサン酸（３−ヒドロキシヘキサノエート）との共重合体に対する３−ヒドロキシヘキサン酸（３−ヒドロキシヘキサノエート）の共重合比は、３モル％以上２０モル％以下が好ましく、４モル％以上１５モル％以下がより好ましく、５モル％以上１２モル％以下がさらに好ましい。
【００５３】
なお、３−ヒドロキシヘキサン酸（３−ヒドロキシヘキサノエート）の共重合比の測定方法は、Ｈ１−ＮＭＲを用い、ヘキサノエート末端とブチレート末端由来のピークの積分値からヘキサノエート比率を算出する。
【００５４】
ポリエステル樹脂（Ｂ）の重量平均分子量（Ｍｗ）は、吸水による引張強度変化低減の観点から、１０，０００以上１，０００，０００以下（好ましくは５０，０００以上８００，０００以下、より好ましくは１００，０００以上６００，０００以下）であることがよい。
【００５５】
ポリエステル樹脂（Ｂ）の重量平均分子量（Ｍｗ）は、ゲルパーミエーションクロマトグラフ（ＧＰＣ）により測定される値である。具体的には、ＧＰＣによる分子量測定は、測定装置として東ソー（株）製、ＨＬＣ−８３２０ＧＰＣを用い、東ソー（株）製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量（Ｍｗ）は、この測定結果から単分散ポリスチレン標準試料により作成した分子量校正曲線を使用して算出する。
【００５６】
［エステル化合物（Ｃ）：成分（Ｃ）］
エステル化合物（Ｃ）は、エステル基（−Ｃ（＝Ｏ）Ｏ−）を有し、分子量２５０以上２０００以下（好ましくは２５０以上１０００以下、より好ましくは２５０以上６００以下）の化合物である。
なお、２種以上のエステル化合物（Ｃ）を併用する場合、各々、分子量が２５０以上２０００以下のエステル化合物を併用する。
【００５７】
エステル化合物（Ｃ）としては、脂肪酸エステル化合物、芳香族カルボン酸エステル化合物等が挙げられる。
これらの中でも、吸水による引張強度変化低減の観点から、エステル化合物（Ｃ）としては、脂肪酸エステル化合物が好ましい。
【００５８】
脂肪酸エステル化合物としては、脂肪族モノカルボン酸エステル（酢酸エステル等）、脂肪族ジカルボン酸エステル（コハク酸エステル、アジピン酸エステル含有化合物、アゼライン酸エステル、セバシン酸エステル、ステアリン酸エステル等）、脂肪族トリカルボン酸エステル（クエン酸エステル、イソクエン酸エステル等）、エステル基含有エポキシ化化合物（エポキシ化大豆油、エポキシ化亜麻仁油、エポキシ化菜種脂肪酸イソブチル、エポキシ化脂肪酸２−エチルヘキシル）、脂肪酸メチルエステル、ショ糖エステル等が挙げられる。
芳香族カルボン酸エステル化合物としては、フタル酸ジメチル、フタル酸ジエチル、フタル酸ビス（２−エチルヘキシル）、テレフタル酸エステル、等が挙げられる。
【００５９】
これらの中でも、吸水による引張強度変化低減の観点から、脂肪族ジカルボン酸エステル、脂肪族トリカルボン酸エステルが好ましく、アジピン酸エステル含有化合物、クエン酸エステルがより好ましく、アジピン酸エステル含有化合物がさらに好ましい。
【００６０】
アジピン酸エステル含有化合物（アジピン酸エステルを含む化合物）とは、アジピン酸エステル単独の化合物、又は、アジピン酸エステルとアジピン酸エステル以外の成分（アジピン酸エステルとは異なる化合物）との混合物であることを示す。ただし、アジピン酸エステル含有化合物は、アジピン酸エステルを全成分に対して５０質量％以上で含むことがよい。
【００６１】
アジピン酸エステルとしては、例えば、アジピン酸ジエステルが挙げられる。具体的には、下記一般式（ＡＥ）で示されるアジピン酸ジエステル等が挙げられる。
【００６２】
【化３】
2019151798.tif 000004
【００６３】
一般式（ＡＥ）中、ＲＡＥ１及びＲＡＥ２は、それぞれ独立に、アルキル基、又はポリオキシアルキル基［−（ＣｘＨ２Ｘ−Ｏ）ｙ−ＲＡ１］（ただし、ＲＡ１はアルキル基を、ｘは１以上１０以下の整数を、ｙは１以上１０以下の整数を、表す。）を表す。
【００６４】
一般式（ＡＥ）中、ＲＡＥ１及びＲＡＥ２が表すアルキル基は、炭素数１以上６以下のアルキル基が好ましく、炭素数１以上４以下のアルキル基がより好ましい。ＲＡＥ１及びＲＡＥ２が表すアルキル基は、直鎖状、分岐状、環状のいずれでもよいが、直鎖状、分岐状が好ましい。
一般式（ＡＥ）中、ＲＡＥ１及びＲＡＥ２が表すポリオキシアルキル基［−（ＣｘＨ２Ｘ−Ｏ）ｙ−ＲＡ１］において、ＲＡ１が表すアルキル基は、炭素数１以上６以下のアルキル基が好ましく、炭素数１以上４以下のアルキル基がより好ましい。ＲＡ１が表すアルキル基は、直鎖状、分岐状、環状のいずれでもよいが、直鎖状、分岐状が好ましい。
【００６５】
一般式（ＡＥ）中、各符号が表す基は、置換基で置換されていてもよい。置換基としては、アルキル基、アリール基、ヒドロキシル基等が挙げられる。
【００６６】
一方、クエン酸エステルとしては、クエン酸の炭素数１以上１２以下（好ましくは１以上８以下）のアルキルエステルが挙げられる。クエン酸エステルは、アルキルカルボン酸無水物（例えば、無水酢酸、無水プロピオン酸、無水酪酸、無水吉草酸等の直鎖状又は分岐鎖状で炭素数２以上６以下（好ましくは２以上３以下）のアルキルカルボン酸無水物）でアシル化されたクエン酸エステルであってもよい。
【００６７】
［重合体（Ｄ）：成分（Ｄ）］
重合体（Ｄ）は、コア層と前記コア層の表面上に（メタ）アクリル酸アルキルエステルの重合体を含むシェル層とを有するコアシェル構造の重合体、及び、α−オレフィンに由来する構成単位を６０質量％以上含むオレフィン重合体から選択される少なくとも１種の重合体である。
重合体（Ｄ）は、例えば、常温（２５℃）において弾性を有し、高温において熱可塑性樹脂と同じく軟化する性質を有するもの（熱可塑性エラストマー）であることがよい。
重合体（Ｄ）を樹脂組成物に含ませると、吸水による引張強度変化が低減され易くなる。
【００６８】
（コアシェル構造の重合体）
コアシェル構造の重合体は、コア層と前記コア層の表面上にシェル層とを有するコアシェル構造の重合体である。
コアシェル構造の重合体は、コア層を最内層とし、シェル層を最外層とする重合体（具体的には、コア層となる重合体に、（メタ）アクリル酸アルキルエステルの重合体をグラフト重合してシェル層とした重合体）である。
なお、コア層とシェル層との間には、１層以上の他の層（例えば１層以上６層以下の他の層）を有してよい。なお、他の層を有する場合、コアシェル構造の重合体は、コア層となる重合体に、複数種の重合体をグラフト重合して多層化した重合体である。
【００６９】
コア層は、特に限定されるものではないが、ゴム層であることがよい。ゴム層は、（メタ）アクリルゴム、シリコーンゴム、スチレンゴム、共役ジエンゴム、α−オレフィンゴム、ニトリルゴム、ウレタンゴム、ポリエステルゴム、ポリアミドゴム、これら２種以上の共重合体ゴム等の層が挙げられる。
これらの中も、ゴム層は、（メタ）アクリルゴム、シリコーンゴム、スチレンゴム、共役ジエンゴム、α−オレフィンゴム、これら２種以上の共重合体ゴム等の層が好ましい。
なお、ゴム層は、架橋剤（ジビニルベンゼン、アリルアクリレート、ブチレングリコールジアクリレート等）を共重合して架橋させたゴム層であってもよい。
【００７０】
（メタ）アクリルゴムとしては、例えば、（メタ）アクリル成分（例えば、（メタ）アクリル酸の炭素数２以上６以下のアルキルエステル等）を重合した重合体ゴムが挙げられる。
シリコーンゴムとしては、例えば、シリコーン成分（ポリジメチルシロキサン、ポリフェニルシロキサン等）で構成されたゴムが挙げられる。
スチレンゴムとしては、例えば、スチレン成分（スチレン、α−メチルスチレン等）を重合した重合体ゴムが挙げられる。
共役ジエンゴムとしては、例えば、共役ジエン成分（ブタジエン、イソプレン等）を重合した重合体ゴムが挙げられる。
α−オレフィンゴムは、α−オレフィン成分（エチレン、プロピレン、２−メチルプロピレン）を重合した重合体ゴムが挙げられる。
共重合体ゴムとしては、例えば、２種以上の（メタ）アクリル成分を重合した共重合体ゴム、（メタ）アクリル成分とシリコーン成分を重合した共重合体ゴム、（メタ）アクリル成分と共役ジエン成分とスチレン成分との共重合体等が挙げられる。
【００７１】
シェル層を構成する重合体において、（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸ステアリル、（メタ）アクリル酸オクタデシル等が挙げられる。（メタ）アクリル酸アルキルエステルは、アルキル鎖の水素の少なくとも一部が置換されていてもよい。その置換基としては、例えば、アミノ基、ヒドロキシル基、ハロゲン基等が挙げられる。
【００７２】
これらの中でも、（メタ）アクリル酸アルキルエステルの重合体として、吸水による引張強度変化低減の観点から、アルキル鎖の炭素数が１以上８以下の（メタ）アクリル酸アルキルエステルの重合体が好ましく、アルキル鎖の炭素数が１以上２以下の（メタ）アクリル酸アルキルエステルの重合体がより好ましく、アルキル鎖の炭素数が１の（メタ）アクリル酸アルキルエステルの重合体がさらに好ましい。特に、アルキル鎖の炭素数が異なる２種以上のアクリル酸アルキルエステルの共重合体が好ましい。
【００７３】
シェル層を構成する重合体は、（メタ）アクリル酸アルキルエステル以外に、グリシジル基含有ビニル化合物、及び不飽和ジカルボン酸無水物から選択される少なくとも１を重合した重合体であってもよい。
【００７４】
グリシジル基含有ビニル化合物としては、例えば、（メタ）アクリル酸グリシジル、イタコン酸グリシジル、イタコン酸ジグリシジル、アリルグリシジルエーテル、スチレン−４−グリシジルエーテル、４−グリシジルスチレン等が挙げられる。
【００７５】
不飽和ジカルボン酸無水物としては、例えば、無水マレイン酸、無水イタコン酸、無水グルタコン酸、無水シトラコン酸、無水アコニット酸等が挙げられる。これらの中でも、無水マレイン酸が好ましい。
【００７６】
なお、コア層とシェル層との間に有する１層以上の他の層は、シェル層で説明した重合体の層が例示される。
シェル層の重合体の含有量は、コアシェル構造の重合体全体に対して、１質量％以上４０質量％以下が好ましく、３質量％以上３０質量％以下がより好ましく、５質量％以上１５質量％以下がさらに好ましい。
【００７７】
コアシェル構造の重合体の平均一次粒子径は、特に限定されるものではないが、吸水による引張強度変化低減の観点で、５０ｎｍ以上５００ｎｍ以下であることが好ましく、５０ｎｍ以上４００ｎｍ以下であることがより好ましく、１００ｎｍ以上３００ｎｍ以下であることがさらに好ましく、１５０ｎｍ以上２５０ｎｍ以下であることが特に好ましい。
なお、平均一次粒径とは、次の方法により測定された値をいう。走査型電子顕微鏡により粒子を観察し、一次粒子の最大径を一次粒子径とし、粒子１００個について、一次粒子径を測定し、平均した数平均一次粒子径である。具体的には、樹脂組成物中のコアシェル構造の重合体の分散形態を走査型電子顕微鏡により観察することにより求める。
【００７８】
コアシェル構造の重合体は、公知の方法により作製することができる。
公知の方法としては、乳化重合法が挙げられる。製造方法として具体的には次の方法が例示される。まず単量体の混合物を乳化重合させてコア粒子（コア層）を作った後、他の単量体の混合物をコア粒子（コア層）の存在下において乳化重合させてコア粒子（コア層）の周囲にシェル層を形成するコアシェル構造の重合体を作る。
また、コア層とシェル層との間に他の層を形成する場合は、他の単量体の混合物の乳化重合を繰り返して、目的とするコア層と他の層とシェル層とから構成されるコアシェル構造の重合体を得る。
【００７９】
コアシェル構造の重合体の市販品としては、例えば、三菱ケミカル（株）製“メタブレン”（登録商標）、（株）カネカ製“カネエース”（登録商標）、ダウ・ケミカル日本（株）製“パラロイド”（登録商標）、アイカ工業（株）製“スタフィロイド”（登録商標）、（株）クラレ製“パラフェイス”（登録商標）等が挙げられる。
【００８０】
（オレフィン重合体）
オレフィン重合体は、オレフィン重合体は、α−オレフィンと（メタ）アクリル酸アルキルエステルとの重合体であって、α−オレフィンに由来する構成単位を６０質量％以上含むオレフィン重合体が好ましい。
【００８１】
オレフィン重合体において、α−オレフィンとしては、エチレン、プロピレン、２−メチルプロピレン等が挙げられる。吸水による引張強度変化低減の観点から、炭素数２以上８以下のα−オレフィンが好ましく、炭素数２以上３以下のα−オレフィンがより好ましい。これらの中でも、エチレンがさらに好ましい。
【００８２】
一方、α−オレフィンと重合する（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸ステアリル、（メタ）アクリル酸オクタデシル等が挙げられる。吸水による引張強度変化低減の観点から、アルキル鎖の炭素数が１以上８以下の（メタ）アクリル酸アルキルエステルが好ましく、アルキル鎖の炭素数が１以上４以下の（メタ）アクリル酸アルキルエステルがより好ましく、アルキル鎖の炭素数が１以上２以下の（メタ）アクリル酸アルキルエステルがさらに好ましい。
【００８３】
ここで、オレフィン重合体としては、吸水による引張強度変化低減の観点から、エチレンとアクリル酸メチルとの重合体であるものが好ましい。
【００８４】
オレフィン重合体において、吸水による引張強度変化低減の観点から、α−オレフィンに由来する構成単位を６０質量％以上９７質量％以下含むことが好ましく、７０質量％以上８５質量％以下含むことがより好ましい。
【００８５】
オレフィン重合体は、α−オレフィンに由来する構成単位、及び、（メタ）アクリル酸アルキルエステルに由来する構成単位以外の他の構成単位を有していてもよい。ただし、他の構成単位は、オレフィン重合体における全構成単位に対して１０質量％以下とすることがよい。
【００８６】
［ポリ（メタ）アクリレート化合物（Ｅ）：成分（Ｅ）］
ポリ（メタ）アクリレート化合物（Ｅ）は、（メタ）アクリル酸アルキルエステルに由来する構成単位を５０質量％以上（好ましくは７０質量％以上、より好ましくは９０質量％、さらに好ましくは１００質量％）含む化合物（樹脂）である。
ポリ（メタ）アクリレート化合物（Ｅ）を樹脂組成物に含ませると、吸水による引張強度変化が低減され易くなる。また、得られる樹脂成形体の弾性率も向上し易くなる。
【００８７】
ポリ（メタ）アクリレート化合物（Ｅ）は、（メタ）アクリル酸エステル以外の単量体に由来する構成単位を含む化合物（樹脂）であってもよい。
なお、ポリ（メタ）アクリレート化合物（Ｅ）が有する構成単位（単量体に由来する単位）は、１種の単独であってもよいし、２種以上であってもよい。
【００８８】
（メタ）アクリル酸アルキルエステルとしては、例えば、（メタ）アクリル酸メチル、（メタ）アクリル酸エチル、（メタ）アクリル酸ｎ−プロピル、（メタ）アクリル酸ｎ−ブチル、（メタ）アクリル酸ｎ−ペンチル、（メタ）アクリル酸ｎ−ヘキシル、（メタ）アクリル酸ｎ−ヘプチル、（メタ）アクリル酸ｎ−オクチル、（メタ）アクリル酸ｎ−デシル、（メタ）アクリル酸イソプロピル、（メタ）アクリル酸イソブチル、（メタ）アクリル酸ｔ−ブチル、（メタ）アクリル酸イソペンチル、（メタ）アクリル酸アミル、（メタ）アクリル酸ネオペンチル、（メタ）アクリル酸イソヘキシル、（メタ）アクリル酸イソヘプチル、（メタ）アクリル酸イソオクチル、（メタ）アクリル酸２−エチルヘキシル、（メタ）アクリル酸オクチル、（メタ）アクリル酸デシル、(メタ)アクリル酸シクロヘキシル、(メタ)アクリル酸ジシクロペンタニル等が挙げられる。
【００８９】
これらの中でも、吸水による引張強度変化低減の観点から、（メタ）アクリル酸アルキルエステルとしては、アルキル鎖の炭素数が１以上８以下（好ましくは１以上４以下、より好ましくは１以上２以下、さらに好ましくは１）の（メタ）アクリル酸アルキルエステルがよい。
ポリ（メタ）アクリレート化合物（Ｅ）のアルキル鎖が短いほうが、ＳＰ値がポリエステル樹脂（Ｃ）に近づくため、ポリ（メタ）アクリレート化合物（Ｅ）とポリエステル樹脂（Ｃ）の相溶性が向上し、ヘイズが良化する。
【００９０】
つまり、ポリ（メタ）アクリレート化合物（Ｅ）は、アルキル鎖の炭素数が１以上８以下（好ましくは１以上４以下、より好ましくは１以上２以下、さらに好ましくは１）の（メタ）アクリル酸アルキルエステルに由来する構成単位を５０質量％以上（好ましくは７０質量％以上、より好ましくは９０質量％、さらに好ましくは１００質量％）含む重合体がよい。
【００９１】
そして、ポリ（メタ）アクリレート化合物（Ｅ）としては、アルキル鎖の炭素数が１以上８以下（好ましくは１以上４以下、より好ましくは１以上２以下、さらに好ましくは１）の（メタ）アクリル酸アルキルエステルに由来する構成単位が１００質量％である重合体がよい。すなわち、ポリ（メタ）アクリレート化合物（Ｅ）としては、アルキル鎖の炭素数が１以上８以下（好ましくは１以上４以下、より好ましくは１以上２以下、さらに好ましくは１）のポリ（メタ）アクリル酸アルキルエステルがよい。なお、アルキル鎖の炭素数が１のポリ（メタ）アクリル酸アルキルエステルは、ポリメタクリル酸メチルが好ましい。
【００９２】
なお、ポリ（メタ）アクリレート化合物（Ｅ）において、（メタ）アクリル酸エステル以外の単量体としては、
スチレン類［例えば、スチレン、アルキル置換スチレン（例えば、α−メチルスチレン、２−メチルスチレン、３−メチルスチレン、４−メチルスチレン、２−エチルスチレン、３−エチルスチレン、４−エチルスチレン等）、ハロゲン置換スチレン（例えば２−クロロスチレン、３−クロロスチレン、４−クロロスチレン等）、ビニルナフタレン（２−ビニルナフタレン等）、ヒドロキシスチレン（４−エテニルフェノール等）等のスチレン骨格を有する単量体］、
不飽和ジカルボン酸無水物［例えば、無水マレイン酸、無水イタコン酸、無水グルタコン酸、無水シトラコン酸、無水アコニット酸等の「エチレン性二重結合とジカルボン酸無水物基とを有する化合物」］
等が挙げられる。
【００９３】
ポリ（メタ）アクリレート化合物（Ｅ）の重量平均分子量（Ｍｗ）は、特に限定されるものではないが、１５，０００以上１２０，０００以下（好ましくは２０，０００超１００，０００以下、より好ましくは２２，０００以上１００，０００以下、さらに好ましくは２５，０００以上１００，０００以下）がよい。
【００９４】
特に、低吸水による引張強度変化低減の観点から、ポリ（メタ）アクリレート化合物（Ｅ）の重量平均分子量（Ｍｗ）は、５０，０００未満（つまり、５万未満）が好ましく、４０，０００以下がより好ましく、３５，０００以下がさらに好ましい。ただし、ポリ（メタ）アクリレート化合物（Ｅ）の重量平均分子量（Ｍｗ）は、１５，０００以上がよい。
【００９５】
ポリ（メタ）アクリレート化合物（Ｅ）の重量平均分子量（Ｍｗ）は、ゲルパーミエーションクロマトグラフ（ＧＰＣ）により測定される値である。具体的には、ＧＰＣによる分子量測定は、測定装置として東ソー社製、ＨＬＣ−８３２０ＧＰＣを用い、東ソー社製カラム・ＴＳＫｇｅｌα−Ｍを使用し、テトラヒドロフラン溶媒で行う。そして、重量平均分子量（Ｍｗ）は、この測定結果から単分散ポリスチレン標準試料により作成した分子量校正曲線を使用して算出する。
【００９６】
［成分（Ａ）〜成分（Ｅ）の含有量又は質量比］
各成分の含有量又は質量比について説明する。各成分の含有量又は質量比は、吸水による引張強度変化低減の観点から、次の範囲が好ましい。なお、各成分の略称は次の通りである。
成分（Ａ）＝セルロースアシレート（Ａ）
成分（Ｂ）＝ポリエステル樹脂（Ｂ）
成分（Ｃ）＝エステル化合物（Ｃ）
成分（Ｄ）＝重合体（Ｄ）
成分（Ｅ）＝ポリ（メタ）アクリレート化合物（Ｅ）
【００９７】
成分（Ａ）に対する成分（Ｂ）の質量比（Ｂ／Ａ）は、０．０５以上０．５以下が好ましく、０．０５以上０．２５以下がより好ましく、０．０５以上０．２以下がさらに好ましい。
【００９８】
成分（Ａ）に対する成分（Ｃ）の質量比（Ｃ／Ａ）は、０．０２以上０．１５以下が好ましく、０．０４以上０．１５以下がより好ましく、０．０４以上０．１以下がさらに好ましい。
【００９９】
成分（Ａ）に対する成分（Ｄ）の質量比（Ｄ／Ａ）（Ｅ／Ａ）は、０．０１以上０．２以下が好ましく、０．０５以上０．２以下がより好ましく、０．０５以上０．１以下がさらに好ましい。
【０１００】
成分（Ａ）に対する成分（Ｅ）の質量比Ｅ／Ａ）は、０．０５以上０．５以下が好ましく、０．０５以上０．２５以下がより好ましく、０．０５以上０．２以下がさらに好ましい。
【０１０１】
ここで、樹脂組成物に対する成分（Ａ）の含有量は、５０質量％以上が好ましく、６０質量％以上がより好ましく、７０質量％以上がさらに好ましい。
【０１０２】
［その他成分］
本実施形態に係る樹脂成形体は、その他成分を含んでもよい。
その他成分としては、例えば、難燃剤、相溶化剤、酸化防止剤、離型剤、耐光剤、耐候剤、着色剤、顔料、改質剤、ドリップ防止剤、帯電防止剤、加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミニウム、ボロンナイトライド等）などが挙げられる。
また、必要に応じて、酢酸放出を防ぐための受酸剤、反応性トラップ剤などの成分（添加剤）を添加してもよい。受酸剤としては、例えば、酸化マグネシウム、酸化アルミニウムなどの酸化物；水酸化マグネシウム、水酸化カルシウム、水酸化アルミニウム、ハイドロタルサイトなどの金属水酸化物；炭酸カルシウム；タルク；などが挙げられる。
反応性トラップ剤としては、例えば、エポキシ化合物、酸無水物化合物、カルボジイミドなどが挙げられる。
これらの成分の含有量は、樹脂成形体全量に対してそれぞれ、０質量％以上５質量％以下であることが好ましい。ここで、「０質量％」とはその他の成分を含まないことを意味する。
【０１０３】
本実施形態に係る樹脂成形体は、上記樹脂（セルロースアシレート（Ａ）、ポリエステル樹脂（Ｂ）、ポリ（メタ）アクリレート化合物（Ｅ）等）以外の他の樹脂を含有していてもよい。ただし、他の樹脂を含む場合、樹脂成形体の全量に対する他の樹脂の含有量は、５質量％以下がよく、１質量％未満であることが好ましい。他の樹脂は、含有しないこと（つまり０質量％）がより好ましい。
他の樹脂としては、例えば、従来公知の熱可塑性樹脂が挙げられ、具体的には、ポリカーボネート樹脂；ポリプロピレン樹脂；ポリエステル樹脂；ポリオレフィン樹脂；ポリエステルカーボネート樹脂；ポリフェニレンエーテル樹脂；ポリフェニレンスルフィド樹脂；ポリスルホン樹脂；ポリエーテルスルホン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、およびシアン化ビニル化合物からなる群より選ばれる１種以上のビニル単量体を、重合若しくは共重合させて得られるビニル系重合体若しくは共重合体；ジエン−芳香族アルケニル化合物共重合体；シアン化ビニル−ジエン−芳香族アルケニル化合物共重合体；芳香族アルケニル化合物−ジエン−シアン化ビニル−Ｎ−フェニルマレイミド共重合体；シアン化ビニル−（エチレン−ジエン−プロピレン（ＥＰＤＭ））−芳香族アルケニル化合物共重合体；塩化ビニル樹脂；塩素化塩化ビニル樹脂；などが挙げられる。これら樹脂は、１種を単独で用いてもよく、２種以上を併用してもよい。
【０１０４】
［樹脂成形体の製造方法］
本実施形態に係る樹脂成形体は、例えば、セルロースアシレート（Ａ）と、必要に応じて、ポリエステル樹脂（Ｂ）、エステル化合物（Ｃ）等、その他成分等と、を含む樹脂組成物（樹脂材料）と、発泡剤（Ｆ）と、を混合した後、この混合物を成形することで製造される。
【０１０５】
樹脂組成物（樹脂材料）は、セルロースアシレート（Ａ）と、必要に応じて、ポリエステル樹脂（Ｂ）、エステル化合物（Ｃ）等、その他成分等と、を含む混合物を溶融混練することにより製造される。他に、樹脂組成物は、例えば、上記成分を溶剤に溶解することによっても製造される。
溶融混練の手段としては公知の手段が挙げられ、具体的には、例えば、二軸押出機、ヘンシェルミキサー、バンバリーミキサー、単軸スクリュー押出機、多軸スクリュー押出機、コニーダ等が挙げられる。
【０１０６】
発泡剤（Ｆ）としては、化学発泡剤、物理発泡剤など周知の発泡剤が挙げられる。
物理発泡剤としては、不活性ガス（窒素、二酸化炭素等）、揮発性有機化合物等が挙げられる。
化学発泡剤としては、無機化学発泡剤、有機化学発泡剤が挙げられる。
有機化学発泡剤としては、例えば、ニトロソアミン化合物（ジニトロソペンタメチレンテトラミン（ＤＰＴ）等）、アゾ化合物（アゾジカルボンアミド（ＡＤＣＡ）等）、ヒドラジン化合物（４，４’−オキシビスベンゼンスルホニルヒドラジド（ＯＢＳＨ）、ヒドラゾジカルボンアミド（ＨＤＣＡ）等）等が挙げられる。
無機化学発泡剤としては、例えば、炭酸水素塩（炭酸水素ナトリウム等）、炭酸塩又は炭酸水素塩と有機酸塩との組み合わせ等が挙げられる。
【０１０７】
これらの中でも、発泡剤としては、取扱い性及び保存安定性の観点から、化学発泡剤が好ましく、ニトロソアミン化合物、アゾ化合物、ヒドラジン化合物、炭酸水素塩がより好ましい。
【０１０８】
発泡剤（Ｆ）の添加量は、セルロースアシレート（Ａ）に対する質量比（Ｆ／Ａ）で０．０５以上３以下が好ましく、０．１以上２以下がより好ましく、０．３以上１以下がさらに好ましい。
【０１０９】
なお、セルロースアシレート（Ａ）を含む樹脂組成物（樹脂材料）と発泡剤（Ｆ）とのセットが、多孔質樹脂成形体を成形するための多孔質樹脂成形体成形用成形セット（本実施形態に係る多孔質樹脂成形体成形用成形セット）に該当する。
【０１１０】
本実施形態に係る樹脂成形体の成形方法は、形状の自由度が高い点で、射出成形が好ましい。この点で、樹脂成形体は、射出成形によって得られた射出成形体であることが好ましい。
射出成形のシリンダ温度は、例えば１６０℃以上２８０℃以下であり、好ましくは１８０℃以上２６０℃以下である。射出成形の金型温度は、例えば４０℃以上９０℃以下であり、６０℃以上８０℃以下がより好ましい。
射出成形は、例えば、日精樹脂工業社製ＮＥＸ５００、日精樹脂工業社製ＮＥＸ１５０、日精樹脂工業社製ＮＥＸ７００００、日精樹脂工業社製ＰＮＸ４０、住友機械社製ＳＥ５０Ｄ等の市販の装置を用いて行ってもよい。
【０１１１】
本実施形態に係る樹脂成形体を得るための成形方法は、前述の射出成形に限定されず、例えば、押し出し成形、ブロー成形、熱プレス成形、カレンダ成形、コーティング成形、キャスト成形、ディッピング成形、真空成形、トランスファ成形などを適用してよい
【０１１２】
本実施形態に係る樹脂成形体は、電子・電気機器、事務機器、家電製品、自動車内装材、玩具、容器などの用途に好適に用いられる。より具体的には、電子・電気機器や家電製品の筐体；電子・電気機器や家電製品の各種部品；自動車の内装部品；ブロック組み立て玩具;プラスチックモデルキット；ＣＤ−ＲＯＭやＤＶＤ等の収納ケース；食器；飲料ボトル；食品トレイ；ラップ材；フィルム；シート；などである。
【実施例】
【０１１３】
以下に実施例を挙げて本発明をさらに詳細に説明するが、本発明はこれらの実施例に制限されるものではない。なお、特に断りのない限り「部」は「質量部」を表す。
【０１１４】
＜各材料の準備＞
次の材料を準備した。
【０１１５】
（セルロースアシレート（Ａ）の準備）
・ＣＡ１：  「ＣＡＰ４８２−２０（イーストマンケミカル社）」、セルロースアセテートプロピオネート
・ＣＡ２：  「ＣＡＰ４８２−０．５（イーストマンケミカル社）」、セルロースアセテートプロピオネート
・ＣＡ３：  「ＣＡＰ５０４−０．２（イーストマンケミカル社）」、セルロースアセテートプロピオネート
・ＣＡ４：  「ＣＡＢ１７１−１５（イーストマンケミカル社）」、セルロースアセテートブチレート
・ＣＡ５：  「ＣＡＢ３８１−２０（イーストマンケミカル社）」、セルロースアセテートブチレート
・ＣＡ６：  「ＣＡＢ５５１−０．２（イーストマンケミカル社）」、セルロースアセテートブチレート
・ＣＡ７：  「Ｌ−５０（（株）ダイセル）」、ジアセチルセルロース
・ＣＡ８：  「ＬＴ−３５（（株）ダイセル）」、トリアセチルセルロース
【０１１６】
（ポリエステル樹脂（Ｂ）の準備）
・ＰＥ１：  「Ｉｎｇｅｏ３００１Ｄ（ネイチャーワークス社）」、ポリ乳酸
・ＰＥ２：  「テラマックＴＥ２０００（ユニチカ（株））」、ポリ乳酸
・ＰＥ３：  「レイシアＨ１００（三井化学（株））」、ポリ乳酸
・ＰＥ４：  「アオニレックスＸ１５１Ａ（（株）カネカ）」、ポリヒドロキシブチレートヘキサノエート
・ＰＥ５：  「アオニレックスＸ１３１Ａ（（株）カネカ）」、ポリヒドロキシブチレートヘキサノエート
・ＰＥ６：  「バイロペットＥＭＣ５００（東洋紡（株））」、ポリエチレンテレフタレート
【０１１７】
（エステル化合物（Ｃ）の準備）
・ＣＥ１：  「Ｄａｉｆａｔｔｙ  １０１（大八化学工業（株））」、アジピン酸エステル含有化合物、アジピン酸エステルの分子量＝３２６〜３７８
・ＣＥ２：  「ＤＯＡ（大八化学工業（株））」、アジピン酸２−エチルヘキシル、分子量＝３７１
・ＣＥ３：  「Ｄ６１０Ａ（三菱ケミカル（株））」、アジピン酸ジ−ｎ−アルキル（炭素数６、８、１０）エステル混合物（Ｒ−ＯＯＣ（ＣＨ２）４ＣＯＯ−Ｒ、Ｒ＝ｎ−Ｃ６Ｈ１３、ｎ−Ｃ８Ｈ１７、及びｎ−Ｃ１０Ｈ２１）、分子量＝３１４〜４２７
・ＣＥ４：  「ＨＡ−５（花王（株））」、アジピン酸ポリエステル、分子量＝７５０
・ＣＥ５：  「Ｄ６２３（三菱ケミカル（株））」、アジピン酸ポリエステル、分子量＝１８００
・ＣＥ６：  「ＣＩＴＲＯＦＯＬ  ＡＩ（ｊｕｎｇｂｕｎｚｌａｕａｒ社）」、クエン酸トリエチル、分子量＝２７６
・ＣＥ７：  「ＤＢＳ（大八化学工業（株））」、ジブチルセバゲート、分子量＝３１４
・ＣＥ８：  「ＤＥＳＵ（大八化学工業（株））」、ジエチルサクシネート、分子量＝１７０
・ＣＥ９：  「Ｄ６４５（三菱ケミカル（株））」、アジピン酸ポリエステル、分子量＝２２００
【０１１８】
（重合体（Ｄ）の準備）
・ＡＥ１：  「メタブレンＷ−６００Ａ（三菱ケミカル（株））」、コアシェル構造の重合体（コア層となる「アクリル酸２−エチルヘキシルとアクリル酸ｎ−ブチルの共重合体ゴム」に、「メタクリル酸メチルとアクリル酸２−エチルヘキシルとの単独重合体ゴム」をグラフト重合してシェル層とした重合体）、平均一次粒径＝２００ｎｍ
・ＡＥ２：  「メタブレンＳ−２００６（三菱ケミカル（株））」、コアシェル構造の重合体（コア層が「シリコン・アクリルゴム」、シェル層が「メタクリル酸メチルの重合体」からなる重合体）、平均一次粒径＝２００ｎｍ
・ＡＥ３：  「パラロイドＥＸＬ−２３１５（ダウ・ケミカル日本（株））」、コアシェル構造の重合体（コア層となる「ポリアクリル酸ブチルを主成分とするゴム」に、「メタクリル酸メチルの重合体」をグラフト重合してシェル層とした重合体）、平均一次粒径＝３００ｎｍ
・ＡＥ４：  「Ｌｏｔｏｒｙｌ  ２９ＭＡ０３（アルケマ社）」、オレフィン重合体（エチレンとアクリル酸メチルとの共重合体であって、エチレンに由来する構成単位を７１質量％含むオレフィン重合体）
【０１１９】
（ポリ（メタ）アクリレート化合物（Ｅ）の準備）
・ＰＭ１：  「デルペット７２０Ｖ（旭化成（株））」ポリメタクリル酸メチル（ＰＭＭＡ）、Ｍｗ＝５５，０００
・ＰＭ２：  「デルパウダー５００Ｖ（旭化成（株））」、ポリメタクリル酸メチル（ＰＭＭＡ）、Ｍｗ＝２５，０００
・ＰＭ３：  「スミペックＭＨＦ（住友化学工業（株））」、ポリメタクリル酸メチル（ＰＭＭＡ），Ｍｗ＝９，５０００
・ＰＭ４：  「デルペット９８０Ｎ（旭化成（株））」、メタクリル酸メチル（ＭＭＡ）とスチレン（Ｓｔ）と無水マレイン酸（ＭＡＨ）との単独共重合体（質量比＝ＭＭＡ：Ｓｔ：ＭＡＨ＝６７：１４：１９）、Ｍｗ＝１１０，０００
【０１２０】
（発泡剤（Ｆ）の準備）
・ＦＡ１：  「ユニフォームＡＺ（大塚製薬（株））」、アゾジカルボンアミド
・ＦＡ２：  「セルマイクＡ（三協化成（株））」、ジニトロソペンタメチレンテトラミン
・ＦＡ３：  「セルマイクＣＥ（三協化成（株））」、アゾジカルボンアミド
・ＦＡ４：  「セルマイク２６６（三協化成（株））」、炭酸水素ナトリウム
【０１２１】
＜実施例１〜５２、比較例１〜１０＞
（混練および射出成形）
表１〜表３に示す仕込み組成比、かつ表１〜表３に示す混練温度（シリンダ温度）で、２軸混練装置（東芝機械社製、ＴＥＸ４１ＳＳ）にて混練を実施し、樹脂組成物（ペレット）を得た。
次に、表１〜表３に示す組成比で、
得られたペレットに表１〜表３に示す比率で発泡剤（Ｆ）を加えた後、この発泡剤添加ペレットを用いて、射出成形機（日精樹脂工業社製、ＮＥＸ５００Ｉ）により、射出ピーク圧力が１８０ＭＰａを越えず、かつ表１〜表３に示す成形温度（シリンダ温度）及び金型温度で、次（１）の樹脂成形体を成形した。
・（１）：ＩＳＯ多目的ダンベル試験片（測定部幅１０ｍｍ×厚さ4ｍｍ）を成形した。
【０１２２】
＜評価＞
得られた成形体について、次の評価を実施した。評価結果を表１〜表３に示す。
【０１２３】
（空隙率）
得られたＩＳＯ多目的ダンベル試験片について、既述の方法に従って、空隙率を測定した。
【０１２４】
（細孔径の分布曲線の極大ピークの頂点の細孔径）
得られたＩＳＯ多目的ダンベル試験片について、既述の方法に従って、細孔径の分布曲線を測定した。そして、得られた細孔径の分布曲線から、極大ピークの頂点の細孔径（表中「ピーク細孔径」と表記）を求めた。
なお、いずれの例のＩＳＯ多目的ダンベルも、空隙率が０％の比較例１〜９を除き、一つの細孔径の分布曲線において、一つの極大ピークを有していることが確認された。
【０１２５】
（吸水による引張強度変化）
得られたＩＳＯ多目的ダンベル試験片を用いて、万能試験装置（島津製作所社製、オートグラフＡＧ−Ｘｐｌｕｓ）を用いて、ＩＳＯ５２７（２０１２）に準拠する方法で引張最大強度（ＴＳ−１）の測定を行った。
次に、ＩＳＯダンベル試験片を水槽の中に入れて、２３℃／２４時間放置した後の引張最大強度を吸水後引張最大強度（ＴＳ−２）として測定した。
そして、式：「（ＴＳ−２）／（ＴＳ−１）」を吸水による引張強度変化（表中「吸水後の引張強度維持率」と表記）として評価した。
【０１２６】
【表１】
2019151798.tif 000005
【０１２７】
【表２】
2019151798.tif 000006
【０１２８】
【表３】
2019151798.tif 000007
【０１２９】
上記結果から、本実施例の樹脂成形体は、比較例の樹脂成形体に比べ、吸水による引張強度変化が少ないことがわかる。